【手続補正書】
【提出日】令和3年2月15日(2021.2.15)
【手続補正１】
【補正対象書類名】特許請求の範囲
【補正対象項目名】全文
【補正方法】変更
【補正の内容】
【特許請求の範囲】
【請求項１】
誘電体層を含み、互いに対向する第１面及び第２面、前記第１面及び第２面を連結する第３面及び第４面、及び前記第１面から第４面と連結され、且つ互いに対向する第５面及び第６面を含むセラミック本体と、
前記セラミック本体の内部に配置され、前記第１面及び第２面に露出し、且つ第３面又は第４面に一端が露出する複数の内部電極と、
前記第１面及び第２面に露出する前記内部電極の端部上に配置された第１サイドマージン部及び第２サイドマージン部と、を含み、
前記セラミック本体は、前記誘電体層を間に挟んで互いに対向するように配置される複数の内部電極を含んで容量が形成される活性部、及び前記活性部の上部及び下部に形成されたカバー部を含み、
前記第１及び第２サイドマージン部はスズ（Ｓｎ）を含み、前記第１及び第２サイドマージン部に含まれるスズ（Ｓｎ）の含有量は、前記活性部の誘電体層に含まれるスズ（Ｓｎ）の含有量よりも多い、積層セラミックキャパシタ。
【請求項２】
前記第１及び第２サイドマージン部に含まれるスズ（Ｓｎ）の含有量は、前記第１及び第２サイドマージン部に含まれる主成分のチタン酸バリウム（ＢａＴｉＯ３）１００モルに対して０．１モル以上３．０モル以下である、請求項１に記載の積層セラミックキャパシタ。
【請求項３】
前記第１及び第２サイドマージン部に含まれるスズ（Ｓｎ）の含有量は、前記第１及び第２サイドマージン部に含まれる主成分のチタン酸バリウム（ＢａＴｉＯ３）１００モルに対して０．２５モル以上３．０モル以下である、請求項１に記載の積層セラミックキャパシタ。
【請求項４】
前記活性部の誘電体層に含まれるスズ（Ｓｎ）の含有量は、前記活性部の誘電体層に含まれる主成分のチタン酸バリウム（ＢａＴｉＯ３）１００モルに対して０．１モル未満である、請求項１から３のいずれか一項に記載の積層セラミックキャパシタ。
【請求項５】
前記第１及び第２サイドマージン部に含まれる誘電体グレインサイズは、前記活性部の誘電体層に含まれる誘電体グレインサイズよりも小さい、請求項１から４のいずれか一項に記載の積層セラミックキャパシタ。
【請求項６】
前記第１及び第２サイドマージン部に含まれる誘電体グレインサイズは、１００ｎｍ以上７００ｎｍ以下である、請求項５に記載の積層セラミックキャパシタ。
【請求項７】
前記第１及び第２サイドマージン部に含まれる誘電体グレインサイズは、９０ｎｍ以上４１０ｎｍ以下である、請求項５に記載の積層セラミックキャパシタ。
【請求項８】
前記誘電体層の厚さは０．４μｍ以下であり、前記内部電極の厚さは０．４μｍ以下である、請求項１から７のいずれか一項に記載の積層セラミックキャパシタ。
【請求項９】
複数の第１内部電極パターンが所定の間隔を置いて形成された第１セラミックグリーンシート、及び複数の第２内部電極パターンが所定の間隔を置いて形成された第２セラミックグリーンシートを設ける段階と、
前記第１内部電極パターンと前記第２内部電極パターンとが交差するように、前記第１セラミックグリーンシート及び前記第２セラミックグリーンシートを積層してセラミックグリーンシート積層本体を形成する段階と、
前記第１内部電極パターン及び第２内部電極パターンの末端が幅方向に露出する側面を有するように、前記セラミックグリーンシート積層本体を切断する段階と、
前記第１内部電極パターン及び第２内部電極パターンの末端が露出する側面に第１サイドマージン部及び第２サイドマージン部を形成する段階と、
前記切断された積層本体を焼成して、誘電体層ならびに第１及び第２内部電極を含むセラミック本体を設ける段階と、を含み、
前記セラミック本体は、前記誘電体層を間に挟んで互いに対向するように配置される第１及び第２内部電極を含んで容量が形成される活性部、及び前記活性部の上部及び下部に形成されたカバー部を含み、
前記第１及び第２サイドマージン部はスズ（Ｓｎ）を含み、前記第１及び第２サイドマージン部に含まれるスズ（Ｓｎ）の含有量は、前記活性部の誘電体層に含まれるスズ（Ｓｎ）の含有量よりも多い、積層セラミックキャパシタの製造方法。
【請求項１０】
前記第１及び第２サイドマージン部に含まれるスズ（Ｓｎ）の含有量は、前記第１及び第２サイドマージン部に含まれる主成分のチタン酸バリウム（ＢａＴｉＯ３）１００モルに対して０．１モル以上３．０モル以下である、請求項９に記載の積層セラミックキャパシタの製造方法。
【請求項１１】
前記第１及び第２サイドマージン部に含まれるスズ（Ｓｎ）の含有量は、前記第１及び第２サイドマージン部に含まれる主成分のチタン酸バリウム（ＢａＴｉＯ３）１００モルに対して０．２５モル以上３．０モル以下である、請求項９に記載の積層セラミックキャパシタの製造方法。
【請求項１２】
前記活性部の誘電体層に含まれるスズ（Ｓｎ）の含有量は、前記活性部の誘電体層に含まれる主成分のチタン酸バリウム（ＢａＴｉＯ３）１００モルに対して０．１モル未満である、請求項９から１１のいずれか一項に記載の積層セラミックキャパシタの製造方法。
【請求項１３】
前記第１及び第２サイドマージン部に含まれる誘電体グレインサイズは、前記活性部の誘電体層に含まれる誘電体グレインサイズよりも小さい、請求項９から１２のいずれか一項に記載の積層セラミックキャパシタの製造方法。
【請求項１４】
前記第１及び第２サイドマージン部に含まれる誘電体グレインサイズは、１００ｎｍ以上７００ｎｍ以下である、請求項１３に記載の積層セラミックキャパシタの製造方法。
【請求項１５】
前記第１及び第２サイドマージン部に含まれる誘電体グレインサイズは、９０ｎｍ以上４１０ｎｍ以下である、請求項１３に記載の積層セラミックキャパシタの製造方法。
【請求項１６】
前記誘電体層の厚さは０．４μｍ以下であり、前記内部電極の厚さは０．４μｍ以下である、請求項９から１５のいずれか一項に記載の積層セラミックキャパシタの製造方法。
【請求項１７】
前記セラミック本体の長さは４００μｍ〜１４００μｍである、請求項１に記載の積層セラミックキャパシタ。
【請求項１８】
前記内部電極は４００層以上である、請求項１に記載の積層セラミックキャパシタ。
【請求項１９】
前記上部及び下部カバー部はそれぞれ、２０μｍ以下の厚さを有する、請求項１に記載の積層セラミックキャパシタ。
【請求項２０】
前記サイドマージン部の平均厚さが２μｍ以上１５μｍ以下である、請求項１に記載の積層セラミックキャパシタ。
【請求項２１】
前記誘電体層の厚さは０．４μｍ以下である、請求項１に記載の積層セラミックキャパシタ。
【請求項２２】
前記誘電体層はスズ（Ｓｎ）を含まない、請求項１に記載の積層セラミックキャパシタ。
【請求項２３】
前記第１及び第２サイドマージン部に含まれる誘電体グレインサイズは、前記活性部の誘電体層に含まれる誘電体グレインサイズよりも小さい、請求項３に記載の積層セラミックキャパシタ。
【請求項２４】
前記第１及び第２サイドマージン部に含まれる誘電体グレインサイズは、９０ｎｍ以上４１０ｎｍ以下である、請求項３に記載の積層セラミックキャパシタ。
【請求項２５】
前記誘電体層はスズ（Ｓｎ）を含まない、請求項３に記載の積層セラミックキャパシタ。
【請求項２６】
前記第１及び第２サイドマージン部の平均厚さが２μｍ以上１５μｍ以下である、請求項３に記載の積層セラミックキャパシタ。
【請求項２７】
前記第１及び第２サイドマージン部の平均厚さが２μｍ以上１５μｍ以下である、請求項２２に記載の積層セラミックキャパシタ。
【請求項２８】
前記第１及び第２サイドマージン部の平均厚さが２μｍ以上１５μｍ以下である、請求項２３に記載の積層セラミックキャパシタ。